(57)【要約】【課題】アウトドアやスポーツシーンに対応し、耐水性が高く動きに対するヨレのない化粧膜であり、使用感も安定性も良好な油中水型日焼け止め料を提供する。【解決手段】次の成分（ａ）〜（ｅ）を含有する油中水型日焼け止め料。（ａ）２５℃において固体の水不溶性紫外線吸収剤（ｂ）ジメチコジエチルベンザルマロネート（ｃ）（ビニルジメチコン／ラウリルジメチコン）クロスポリマー（ｄ）ポリエーテル変性シリコーン（ｅ）シリコーン樹脂粉体【選択図】なし【特許請求の範囲】
【請求項１】
次の成分（ａ）〜（ｅ）：
（ａ）２５℃において固体の水不溶性紫外線吸収剤
（ｂ）ジメチコジエチルベンザルマロネート
（ｃ）（ビニルジメチコン／ラウリルジメチコン）クロスポリマー
（ｄ）ポリエーテル変性シリコーン
（ｅ）シリコーン樹脂粉体
を含有する油中水型日焼け止め料。
【請求項２】
前記（ｃ）成分の含有量が、１〜２０質量％である請求項１に記載の油中水型日焼け止め料。
【請求項３】
前記（ａ）成分が、２−［４−（ジエチルアミノ）−２−ヒドロキシベンゾイル］安息香酸ヘキシルエステルおよび／または２,４−ビス{[４−（２−エチル−ヘキシロキシ）−２−ヒドロキシ]−フェニル}−６−（４−メトキシフェニル）−（１，３，５）−トリアジンである請求項１又は２に記載の油中水型日焼け止め料。
【発明の詳細な説明】
【技術分野】
【０００１】
本発明は、（ビニルジメチコン／ラウリルジメチコン）クロスポリマーを含有する油中水型日焼け止め料に関するものであり、さらに詳しくは、耐水性に優れた動きに対するヨレのない化粧膜を形成し、経時安定性にも優れる油中水型日焼け止め料に関する。
【背景技術】
【０００２】
従来より、油中水型乳化組成物は、のびの良さと高い耐水性が得られるため、日焼け止め料に多く利用されている。近年、日焼け止め料においては、ＵＶＡ（波長３２０〜４００ｎｍの長波長紫外線）の肌への影響が理解されるにつれて、ＵＶＢ（波長２９０〜３２０ｎｍの中波長紫外線）を防ぐだけでなく、ＵＶＡを防ぐことが求められている。しかしながら、ＵＶＡ吸収剤は、室温において固体で難溶性（水にも非極性油にも難溶）のものが多く、特に低温域において経時安定性が損なわれたり、有効成分の凝集により期待する紫外線防御能が得られない等の問題が生じることがあった。そのため、難溶性の紫外線吸収剤の安定配合に関し、種々の検討がなされてきた（例えば、特許文献１〜３参照）が、油剤や界面活性剤の含有量が増えることにより、べたつきなどを生じやすく、使用感の点では満足のいかない場合があった。
【０００３】
また特に、日焼け止め料が多用される、アウトドアやスポーツシーンにおいては、水や汗に強いウォータープルーフ機能（耐水性）や、激しい動きに対してもヨレたり、ムラになったりせず、紫外線防御能が持続することも求められている。しかしながら、耐水性の向上のために油溶性樹脂等を配合すると（例えば、特許文献４、５参照）、化粧膜表面が強固になりがちで、肌の動きに追従してヨレやムラのない化粧膜を持続することは困難であった。
【先行技術文献】
【特許文献】
【０００４】
【特許文献１】特開２００９−２３５０４６号公報
【特許文献２】特開２０１４−１１８３８３号公報
【特許文献３】特開２００９−０９１３０７号公報
【特許文献４】特開２０１３−１４７４８２号公報
【特許文献５】特開２０１１−１０５６８１号公報
【発明の概要】
【発明が解決しようとする課題】
【０００５】
本発明は、難溶性紫外線吸収剤を含有しながらも、べたつきのない優れた使用感で、経時安定性も良好であり、塗布後の化粧膜が肌の動きに対してもヨレることがない、油中水型日焼け止め化粧料の提供することを課題とする。
【課題を解決するための手段】
【０００６】
このような事情に鑑み、本発明者らは、化粧膜の柔軟性に着目して鋭意研究を行った結果、油中水型日焼け止め料において、樹脂成分として（ビニルジメチコン／ラウリルジメチコン）クロスポリマーを選択し、特有の感触を有するシリコーン樹脂粉体と組み合わせて、さらに２５℃において固体の水不溶性紫外線吸収剤とジメチコジエチルベンザルマロネートを併用することにより、耐水性があり動きに対するヨレのない柔軟な化粧膜を形成し、使用感と経時安定性にも優れた油中水型日焼け止め料が得られることを見出し、本発明を完成するに至った。
【０００７】
すなわち本発明は、次の成分（ａ）〜（ｅ）：
（ａ）２５℃において固体の水不溶性紫外線吸収剤
（ｂ）ジメチコジエチルベンザルマロネート
（ｃ）（ビニルジメチコン／ラウリルジメチコン）クロスポリマー
（ｄ）ポリエーテル変性シリコーン
（ｅ）シリコーン樹脂粉体
を含有する油中水型日焼け止め料を提供するものである。
【発明の効果】
【０００８】
本発明の油中水型日焼け止め料は、汗・水や動きに対する耐久性の高い化粧膜を形成するため、真夏のスポーツシーンにおいても、高い紫外線防御効果と、ムラや白浮きのない美しい仕上がりが持続するものである。そのため、高ＳＰＦの日焼け止め料はもちろんのこと、紫外線防御効果を目的としたメークアップ化粧料や日中美容液といった化粧料においても有用である。
【発明を実施するための形態】
【０００９】
以下、本発明について詳述する。
本発明に用いられる成分（ａ）２５℃で固体状の水不溶性紫外線吸収剤は、紫外線から肌を防御するためのものであり、２５℃において固体状で、水不溶性であれば特に限定されないが、例えば、２−［４−（ジエチルアミノ）−２−ヒドロキシベンゾイル］安息香酸ヘキシルエステル、パラアミノ安息香酸エチル、ベンゾフェノン−１、ベンゾフェノン−３、ベンゾフェノン−６、ベンゾフェノン−９、２，４，６−トリス[４−（２−エチルヘキシルオキシカルボニル）アニリノ]−１，３，５−トリアジン、ジオクチルブタミドトリアゾン、４−ｔｅｒｔ−ブチル−４´−メトキシ−ジベンゾイルメタン、２,４−ビス{[４−（２−エチル−ヘキシロキシ）−２−ヒドロキシ]−フェニル}−６−（４−メトキシフェニル）−（１，３，５）−トリアジン、２，２’−メチレンビス[６−（２Ｈ−ベンゾトリアゾール−２イル）−４−（１，１，３，３−テトラメチルブチル）フェノール]等が挙げられ、これらの一種又は二種以上を用いることができる。これらの中でも、２−［４−（ジエチルアミノ）−２−ヒドロキシベンゾイル］安息香酸ヘキシルエステル、２,４−ビス{[４−（２−エチル−ヘキシロキシ）−２−ヒドロキシ]−フェニル}−６−（４−メトキシフェニル）−（１，３，５）−トリアジンが、ＵＶＡの防御効果が高いため好ましい。
【００１０】
本発明における成分（ａ）の含有量は、特に限定されないが、０．５〜７．０質量％（以下単に「％」と略す）が好ましく、特に好ましくは、２〜５％である。この範囲であると、高いＵＶＡ防止効果が得られ、後肌のべたつきが少なく使用感がより良好となる。
【００１１】
本発明に用いられる成分（ｂ）ジメチコジエチルベンザルマロネートは、ＩＮＣＩ（ＩＮＴＥＲＮＡＴＩＯＮＡＬ  ＮＯＭＥＮＣＬＡＴＵＲＥ  ｏｆ  ＣＯＳＭＥＴＩＣ  ＩＮＧＲＥＤＩＥＮＴＳ）名がポリシリコーン−１５で示され、鎖長約６０のジメチコンのうち約７．５％が２種の置換基で置換されたシリコーン誘導体であり、それ自体が高い紫外線防御能を持ちながら、他の紫外線防御剤との相乗効果によりＳＰＡやＰＡの数値を向上させること（ブースター効果）が知られている。本発明においては、成分（ａ）と成分（ｃ）との相溶性を向上させる溶剤としても機能し、化粧料の安定性に寄与する。市販品としては、「ＰＡＲＳＯＬ ＳＬＸ」（ＤＳＭ ＮＵＴＲＩＴＩＯＮ ＰＲＯＤＵＣＴＳ社製）が例示できる。
【００１２】
本発明における成分（ｂ）の含有量は、特に限定されないが、０．５〜７％が好ましく、特に好ましくは、１〜５％である。この範囲であると、高い紫外線防御効果を得られるだけでなく、成分（ａ）や成分（ｃ）の分散性や溶解性を向上させることができ、経時安定性も良好となるため好ましい。
【００１３】
本発明に用いられる成分（ｃ）（ビニルジメチコン／ラウリルジメチコン）クロスポリマーは、ＩＮＣＩに収載されている化合物であり、オルガノポリシロキサンを架橋結合させて得られる、一部に三次元架橋構造を有する重合物である、部分架橋型オルガノポリシロキサン重合体（シリコーンエラストマー）の一種である。成分（ｃ）は、アルキル変性により、該シリコーンエラストマーの中でも肌への密着性が良好であるため、柔軟な化粧膜の形成に寄与すると共に、成分（ａ）や成分（ｂ）と溶剤を介しての相溶性が高いため、経時安定性や紫外線防御効果を向上させることができる。
【００１４】
成分（ｃ）は、（ビニルジメチコン／ラウリルジメチコン）クロスポリマーとして単独で配合しても良いが、油剤で膨潤させたシリコーンゲル組成物を用いることもでき、このような市販品としては、例えば、「ＫＳＧ−４１」（流動パラフィンとの混合物で固形分は約３０％）、「ＫＳＧ−４２」（軽質イソパラフィンとの混合物で固形分は約２５％）、「ＫＳＧ−４３」（トリ２−エチルヘキサン酸グリセリルとの混合物で固形分は約３０％）、「ＫＳＧ−４４」（スクワランとの混合物で固形分は約３０％）（以上、信越化学工業社製）を挙げることができる。なかでも、「ＫＳＧ−４３」を選択すると、経時安定性や使用感に優れるため、特に好ましい。
【００１５】
本発明における成分（ｃ）の含有量は、特に限定されないが、好ましくは１〜２０％であり、より好ましくは５〜２０％、更に好ましくは、１０〜１８％である。この範囲であると、動きに対するヨレのない柔軟な化粧膜を形成する観点でより優れ、使用感もより良好となる。
【００１６】
本発明に用いられる成分（ｄ）ポリエーテル変性シリコーンは、油中水型日焼け止め料を安定に乳化することを目的に配合され、その目的を逸脱しない範囲で以下のいずれを用いても良い。成分（ｄ）は、少なくともオルガノポリシロキサン基と、複数のエーテル構造を有する親水基とを有する共重合体であり、該オルガノポリシロキサン基を主鎖として側鎖に該親水基を有するグラフト共重合体であっても、該オルガノポリシロキサン基と該親水基とが、交互に結合した直鎖状のブロック共重合体であってもよい。前記オルガノポリシロキサン基は、直鎖状であっても、分岐構造を有していてもよく、前記親水基としては、特に限定されないが、ポリオキシアルキレン基やポリグリセリル基等が使用できる。また成分（ｄ）は、長鎖アルキル基、長鎖アルケニル基、長鎖アルコキシ基、フッ素置換アルキル基等の親油基を共変性したものであってもよい。
【００１７】
成分（ｄ）は、通常の化粧料に使用されるものであれば、特に限定されないが、具体例としては、ポリオキシアルキレン変性オルガノポリシロキサン共重合体として、例えばＰＥＧ−９ジメチコン（市販品としては、例えば「ＫＦ−６０１９」信越化学工業社製）、シリコーン分岐型ポリオキシアルキレン変性シリコーンとして、例えばＰＥＧ−９ポリジメチルシロキシエチルジメチコン（市販品としては、例えば「ＫＦ−６０２８」信越化学工業社製）、ラウリルＰＥＧ−９ポリジメチルシロキシエチルジメチコン（市販品としては例えば「ＫＦ−６０３８」信越化学工業社製）、シリコーン分岐型ポリグリセリン変性シリコーンとして、例えばラウリルポリグリセリル−３ポリジメチルシロキシエチルジメチコン（市販品としては例えば「ＫＦ−６１０５」信越化学工業社製）等が挙げられる。本発明ではこれらの一種又は二種以上を用いることができる。成分（ｄ）は、これらの中でも、経時安定性や使用感の観点から、シリコーン分岐型ポリオキシアルキレン変性シリコーンおよびシリコーン分岐型ポリグリセリン変性シリコーンがより好ましく、成分（ｄ）のＨＬＢは１０以下であることが好ましい。
【００１８】
本発明における成分（ｄ）の含有量は、特に限定されないが、好ましくは０．１〜５．０％、さらに好ましくは０．５〜２．０％である。この範囲であると、安定な油中水型乳化組成物が得られ易く、使用感もより良好となる。
【００１９】
本発明に用いられる成分（ｅ）シリコーン樹脂粉体は、さらさらとした感触を有するため、成分（ａ）のべたつきを軽減し、さらには成分（ｃ）との相互作用により、均一な化粧膜の形成に寄与する。成分（ｅ）は、通常の化粧料に使用されるものであれば、特に限定されないが、例えば、網状型シリコーンや架橋型シリコーン、これらの複合粉体である架橋型シリコーン・網状型シリコーンブロック共重合体等が挙げられ、使用感の点において、架橋型シリコーンが好ましい。成分（ｅ）の具体例としては、ポリメチルシルセスキオキサン、（ジメチコン／ビニルジメチコン）クロスポリマー、（ビニルジメチコン／メチコンシルセスキオキサン）クロスポリマー、（ジフェニルジメチコン／ビニルジフェニルジメチコン／シルセスキオキサン）クロスポリマーなどが挙げられる。また成分（ｅ）は、形状は略球状〜真球状が好ましく、粒径は１〜５０μｍが好ましく、これらの一種又は二種以上を組み合わせて用いることができる。
【００２０】
成分（ｅ）の市販品としては、モメンティブ・パフォーマンス・マテリアルズ社製のトスパールシリーズ（トスパール１４５Ａ等）や、信越化学工業社製のＫＳＰシリーズ（ＫＳＰ−１００、ＫＳＰ−３００等）、東レ・ダウコーニング社製のトレフィルシリーズ（トレフィルＥ５０６Ｗ、トレフィルＥ５０５Ｃ、トレフィルＥ５０６Ｃ、トレフィルＥ５０５Ｗ等）等が挙げられる。また、成分（ｅ）は、粉体として単独で配合しても良いが、シリコーン粉体を各種溶媒等に分散したものや、他の成分と事前に混合したものを用いても何ら問題なく使用でき、これらの例としては、トレフィルＥ５０７液、Ｅ５０８、ＢＹ２９−１１９、およびＢＹ２９−１２２（以上、東レ・ダウコーニング社製）等が挙げられる。
【００２１】
本発明に用いられる成分（ｅ）の含有量としては、０．５〜１０％が好ましく、３〜８％がより好ましい。この範囲であれば、成分（ａ）のべたつきを抑え、よりさらさらとした良好な使用感を得られる。
【００２２】
本発明の油中水型日焼け止め料は、柔軟で均一な化粧膜を形成するため、化粧膜の耐久性に優れ、酸化チタンや酸化亜鉛などの紫外線散乱剤を配合しなくても紫外線防御能が高く、そのため、経時や汗をかいた時などにみられる紫外線散乱剤の凝集（白浮き）が起こらないため、仕上がりの美しい日焼け止め料として非常に有用である。
【００２３】
本発明の油中水型日焼け止め料には、通常の化粧料に使用される成分を、本発明の効果を損なわない量的、質的範囲において、必要に応じて配合することができる。例えば、油中水型乳化組成物を構成するための水性成分、油性成分、成分（ｄ）以外の界面活性剤、さらに成分（ａ）、（ｂ）以外の紫外線吸収剤、成分（ｅ）以外の粉体、水溶性高分子、保湿剤、酸化防止剤、美容成分、防腐剤、香料、清涼剤等を配合することができる。
【００２４】
水性成分としては、水に可溶な成分であれば何れでもよく、例えば、プロピレングリコール、１，３−ブチレングリコール、ジプロピレングリコール、ポリエチレングリコール等のグリコール類、グリセリン、ジグリセリン、ポリグリセリン等のグリセロール類、ソルビトール、マルチトール、グルコースなどの糖アルコール類、エタノール等の低級アルコール類、等が挙げられる。水としては、特に制限されず、常水、精製水、温泉水、深層水、アロエベラ、ウイッチヘーゼル、ハマメリス、キュウリ、レモン、ラベンダー、ローズ等の植物抽出液が挙げられ、一種又は二種以上を用いることができる。
【００２５】
油性成分としては、化粧品に一般に使用される動物油、植物油、合成油等の起源、固形油、半固形油、液体油、揮発性油等の性状を問わず、炭化水素類、油脂類、ロウ類、硬化油類、エステル油類、脂肪酸類、高級アルコール類、シリコーン油類、フッ素系油類、ラノリン誘導体類、油性ゲル化剤類等が挙げられる。具体的には、流動パラフィン、スクワラン、ワセリン、ポリイソブチレン、ポリブテン等の炭化水素類、モクロウ、オリーブ油、ヒマシ油、ミンク油、マカデミアンナッツ油等の油脂類、ミツロウ、ゲイロウ等のロウ類、ホホバ油、トリオクタン酸グリセリル、ジイソステアリン酸ポリグリセリル、トリイソステアリン酸ジグリセリル、トリベヘン酸グリセリル、トリ２−エチルヘキサン酸グリセリル、２−エチルヘキサン酸セチル、ミリスチン酸イソプロピル、パルミチン酸イソプロピル、ミリスチン酸オクチルドデシル、ロジン酸ペンタエリトリットエステル、ジオクタン酸ネオペンチルグリコール、コレステロール脂肪酸エステル、フィトステロール脂肪酸エステル、トリグリセライド、ジ（カプリル／カプリン酸）プロピレングリコール、ジカプリン酸プロピレングリコール、リンゴ酸ジイソステアリル等のエステル類、ステアリン酸、ラウリン酸、ミリスチン酸、ベヘニン酸、イソステアリン酸、オレイン酸等の脂肪酸類、ステアリルアルコール、セチルアルコール、ラウリルアルコール、オレイルアルコール、イソステアリルアルコール、ベヘニルアルコール等の高級アルコール類、ジメチルポリシロキサン、メチルフェニルポリシロキサン、デカメチルシクロペンタシロキサン、オクタメチルシクロテトラシロキサン、トリメチルシロキシケイ酸、高重合度メチルフェニルポリシロキサン、メタクリル変性オルガノポリシロキサン、ステアリル変性オルガノポリシロキサン、オレイル変性オルガノポリシロキサン、ベヘニル変性オルガノポリシロキサン、高重合度ジメチルポリシロキサン、アルコキシ変性オルガノポリシロキサン、フッ素変性オルガノポリシロキサン等のシリコーン類、パーフルオロデカン、パーフルオロオクタン、パーフルオロポリエーテル等のフッ素系油剤類、ラノリン、酢酸ラノリン、ラノリン脂肪酸イソプロピル、ラノリンアルコール等のラノリン誘導体、蔗糖脂肪酸エステル、デンプン脂肪酸エステル、イソステアリン酸アルミニウム、１２−ヒドロキシステアリン酸等の油性ゲル化剤類等が挙げられ、これらの一種又は二種以上を用いることができる。これらの中でも、トリ２−エチルヘキサン酸グリセリルやジカプリン酸プロピレングリコールが、成分（ａ）や成分（ｃ）との相溶性がよいため好ましい。
【００２６】
本発明の油中水型日焼け止め料の製造方法としては、通常公知の方法で製造可能であり、製造機器としては、一般のディスパーションのような分散・乳化機器であればいずれでもよい。
本発明の油中水型日焼け止め料の形態としては、特に限定されるものではなく、例えば液状、乳液状、クリーム剤状、固形状等が挙げられる。特に液状であり、使用時にシェーキングするタイプの日焼け止め料が、肌に均一に塗布しやすく、より少ない界面活性剤で経時安定性を確保できる点で好適である。また本発明の油中水型日焼け止め料は、下地、ファンデーション、日中用美容液などにも適用可能である。
【実施例】
【００２７】
以下に実施例をあげて本発明を詳細に説明する。尚、これらは本発明を何ら限定するものではない。
【００２８】
実施例１〜３および比較例１〜４：油中水型日焼け止め料（シェーキングタイプ）
表１に示す組成および下記製造方法にて日焼け止め料を調製した。得られた日焼け止め料の、紫外線防御能、動きに対するヨレのなさ、べたつきのなさ、経時安定性について、下記の方法により評価し、結果を併せて表１に示した。
【００２９】
【表１】
2017137301.tif 000002
【００３０】
（製造方法）
Ａ：成分（１）〜（６）を均一に加温（８０℃）溶解する。
Ｂ：成分（７）〜（１５）を混合する。
Ｃ：ＡとＢを混合し均一に分散する。
Ｄ：成分（１６）、（１７）を混合する。
Ｅ：ＣにＤを加えて分散、乳化し、日焼け止め料を得た。
【００３１】
（評価方法１：紫外線防御能）
ＳＰＦアナライザー（ＵＶ−２０００Ｓ Ｌａｂｓｐｈｅｒｅ社製）を用いて、Ｉｎ−ＶｉｔｒｏにおけるＳＰＦ値を測定した。測定条件は、ＰＭＭＡ板に、表１に記載のサンプルを２０ｍｇ／ｉｎｃｈ２の割合で均一に塗布後、前記の測定機器を用いて、２９０〜４５０ｎｍの範囲におけるＳＰＦ値を測定し、９回の平均値を算出して、以下の判定基準に従って判定した。
＜判定基準＞ 
（ＳＰＦ値）        ：（判定）
３５以上            ：◎
２５以上から３５未満：○
１５以上から２５未満：△
１５未満            ：×
【００３２】
（評価方法２：動きに対するヨレのなさ）
表１に記載の各サンプルを、手首に０．２g塗布した後、２０回手首を曲げ伸ばして、動きに対する化粧膜の状態を、目視とマイクロスコープで観察し、以下の判定基準に従って判定した。
＜判定基準＞  
（評価）                                    ：（判定）
変化なし                                    ：◎
手首の一番深いシワのみ若干のヨレが確認できた：○
手首の一番深いシワにヨレが確認できた        ：△
手首のシワすべてでヨレが確認できた          ：×
【００３３】
（評価方法３：べたつきのなさ）
専門パネル１０名に、表１に記載の各サンプルを使用してもらい、以下の評価基準に基づいて評点を付け、その平均値を下記の判定基準に従って判定した。 
＜評価基準＞
（評価結果）  ：（評点）   
非常に感じる  ：５点
やや感じる    ：４点
普通          ：３点
あまり感じない：２点
全く感じない  ：１点
＜判定基準＞
（評点の平均点）        ：（判定）
４．５点以上            ：◎
３．５点以上４．５点未満：○
１．５点以上３．５点未満：△
１．５点未満            ：×
【００３４】
（評価方法４：経時安定性）
表１に記載の各サンプルをガラス製の規格びんに入れ、その状態と、５℃の恒温槽に１ヶ月間保管した後の状態を、目視および光学顕微鏡にて観察し、以下の判定基準に従って判定した。
＜判定基準＞
（評価）                                                            ：（判定）
まったく変化なし                                                    ：◎
目視では外観変化が見られない（顕微鏡観察で、わずかに結晶が見られる）：○
若干の析出物がある（使用しても感じない程度）                        ：△
析出物がある                                                        ：×
【００３５】
実施例１〜３は、紫外線防御能に優れ、その化粧膜は動きに対するヨレがなく、使用感も良好であり、経時安定性にも優れた日焼け止め料であった。これに対して成分（ｂ）の代わりに他の紫外線吸収剤を配合した比較例１では、塗布後の化粧膜が均一でないため、動きに対するヨレのなさや、紫外線防御能、経時安定性の点で劣るものであった。成分（ｃ）の代わりに他のシリコーンエラストマーを配合した比較例２では、成分（ａ）、（ｂ）との相溶性が悪いために、動きに対するヨレのなさと経時安定性の点で、特に劣るものであった。成分（ｄ）の代わりに他の界面活性剤を配合した比較例３では、乳化安定性が悪く不均一となり、使用感の点で、特に劣るものであった。成分（ｅ）の代わりに他の有機粉体を配合した比較例４では、塗布後の化粧膜が均一でないため、動きに対してヨレてしまい、また、べたつきも感じるため好ましくなかった。
【００３６】
実施例６：日焼け止め料（クリーム状）
（成分）                                                                  （％）
１．２−［４−（ジエチルアミノ）−２−ヒドロキシベンゾイル］
安息香酸ヘキシルエステル                                                ２．０
２．２,４−ビス{[４−（２−エチル−ヘキシロキシ）−２−ヒドロキシ]−フェニル}
−６−（４−メトキシフェニル）−（１，３，５）−トリアジン              ２．０
３．メトキシケイ皮酸エチルヘキシル                                          ８．０
４．ジメチコジエチルベンザルマロネート                                      ３．０
５．（ビニルジメチコン／ラウリルジメチコン）クロスポリマー混合物（注１）  １０．０
６．トリエチルヘキサノイン                                                  ２．０
７．ジメチコン（６ｃｓ）                                                    １．５
８．ポリメチルシルセスキオキサン（粒径４〜８μｍ）                          ３．０
９．香料                                                                    ０．１
１０．ＰＥＧ−９ポリジメチルシロキシエチルジメチコン                        １．５
１１．ラウリルＰＥＧ−９ポリジメチルシロキシエチルジメチコン                ０．５
１２．精製水                                                                残  量
１３．エタノール                                                            ５．０
１４．塩化ナトリウム                                                        ０．１
【００３７】
（製造方法）   
Ａ：成分（１）〜（７）を均一に加温溶解する。   
Ｂ：Ａと成分（８）、（９）を加えて、混合分散する。   
Ｃ：Ｂに成分（１０）〜（１４）を加え乳化し、日焼け止め化粧料（クリーム状）を得た。   
（結果） 
実施例６の日焼け止め料（クリーム状）は、高いＳＰＦを確保しながら、動きに対するヨレがなく、使用感も良好であり、経時安定性にも優れるものであった。  
【００３８】
実施例７：日焼け止め料（エアゾールタイプ）
（成分）                                                                  （％）
１．２,４−ビス{[４−（２−エチル−ヘキシロキシ）−２−ヒドロキシ]−フェニル}
−６−（４−メトキシフェニル）−（１，３，５）−トリアジン              ３．０
２．ジメチコジエチルベンザルマロネート                                      ３．０
３．（ビニルジメチコン／ラウリルジメチコン）クロスポリマー混合物（注１）  １５．０
４．メトキシケイ皮酸エチルヘキシル                                          ８．０
５．ジカプリン酸プロピレングリコール                                      １２．０
６．ＰＥＧ−９ポリジメチルシロキシエチルジメチコン                          １．５
７．（ビニルジメチコン／メチコンシルセスキオキサン）クロスポリマー
（粒径９〜１５μｍ）                                                      ５．０
８．香料                                                                    ０．１
９．精製水                                                                  残  量
１０．エタノール                                                          ４０．０
１１．ジプロピレングリコール                                                ２．０
【００３９】
（製造方法）
Ａ：成分（１）〜（５）を均一に加温溶解する。
Ｂ：Ａに成分（６）〜（８）を混合する。
Ｃ：Ｂに成分（９）〜（１１）を加え乳化する。
Ｄ：Ｃで得られた原液１５ｇをアルミ製耐圧容器に充填した後バルブを固着し、バルブを通じてＬＰＧ０．１５ ３５ｇを耐圧容器に充填し、日焼け止め化粧料（エアゾールタイプ）を得た。
（結果）
実施例７の日焼け止め化粧料（エアゾールタイプ）は、塗布時にはみずみずしい感触でありながら、十分な耐水性の均一な膜を有するものとなった。